(57)【特許請求の範囲】
【請求項１】
溶融粘度が０．１５ｋＮｓｍ−２より小さい一次高分子材料と液晶高分子（以下「液晶高分子」を「前記ＬＣＰ」という）からなる組成物であって、前記一次高分子材料がポリエーテルエーテルケトンであり、前記一次高分子材料の高分子骨格が非置換のフェニル部分、ケトン部分、およびエーテル部分を含んでなり、前記組成物は８０〜９５重量％の前記一次高分子材料と５〜２０重量％の前記ＬＣＰを含むことを特徴とする、組成物。
【請求項２】
前記一次高分子材料の溶融粘度が少なくとも０．０８ｋＮｓｍ−２であり、かつ０．１３ｋＮｓｍ−２未満であることを特徴とする、請求項１に記載の組成物。
【請求項３】
前記一次高分子材料が、ケトン部分およびエーテル部分のうちの少なくとも一方と結合しているフェニル部分から成る高分子化合物または共重合体である、請求項１又は２に記載の組成物。
【請求項４】
前記一次高分子材料が化学式
【化１】
0005528697.tif 000013
の反復単位からなり、式中、ｔとｖが単独で０または１を表す、請求項１〜３のいずれか一項に記載の組成物。
【請求項５】
前記ＬＣＰが異方性の溶解物を形成する高分子化合物であることを特徴とする、請求項１〜４のいずれか一項に記載の組成物。
【請求項６】
前記ＬＣＰの融点が２５０℃以上、３９０℃未満であることを特徴とする、請求項１〜５のいずれか一項に記載の組成物。
【請求項７】
前記一次高分子材料の重量％の前記ＬＣＰの重量％に対する比が少なくとも３．５であることを特徴とする、請求項１〜６のいずれか一項に記載の組成物。
【請求項８】
前記一次高分子材料の重量％の前記ＬＣＰの重量％に対する比が２０未満であることを特徴とする、請求項１〜７のいずれか一項に記載の組成物。
【請求項９】
前記一次高分子材料の重量％の前記ＬＣＰの重量％に対する比が少なくとも５であることを特徴とする、請求項１〜８のいずれか一項に記載の組成物。
【請求項１０】
前記一次高分子材料の溶融粘度が少なくとも０．０８ｋＮｓｍ−２であり、かつ０．１３ｋＮｓｍ−２未満であり、前記一次高分子材料の重量％の前記ＬＣＰの重量％に対する比が少なくとも５である、請求項１〜９のいずれか一項に記載の組成物。
【請求項１１】
微粒子の形状である、請求項１〜１０のいずれか一項に記載の組成物。
【請求項１２】
請求項１〜２のいずれか一項に記載の組成物を含むパック。 
【請求項１３】
請求項１〜１１のいずれか一項に記載の組成物とフィラー剤とを含む複合材料において、前記フィラー剤の前記の一次高分子材料に対する比は少なくとも１．２である、複合材料。
【請求項１４】
請求項１３に記載の複合材料であって、前記フィラー剤が不連続な繊維状フィラーまたは非繊維フィラーを含むことを特徴とする、複合材料。
【請求項１５】
請求項１３又は請求項１４に記載の複合材料であって、前記フィラー剤が不連続ガラスファイバー、不連続カーボンファイバー、カーボンブラック、およびフッ素樹脂から選択された一つ以上のフィラーを含むことを特徴とする、複合材料。
【請求項１６】
請求項１３〜請求項１５のいずれか一項に記載の複合材料であって、２５〜６９．５重量％の一次高分子材料、３０〜７４．５重量％のフィラー剤、および１０重量％までの前記ＬＣＰを含む、複合材料。
【請求項１７】
前記材料は前記一次高分子材料を４０重量％以下にて含有している、請求項１３〜１６のいずれか一項に記載の複合材料。
【請求項１８】
請求項１〜１１のいずれか一項に記載の組成物の調製方法であって、前記方法が
（ｉ）溶融粘度が０．１５ｋＮｓｍ−２未満である一次高分子材料を選択する工程と、
（ｉｉ）前記一次高分子材料の前記ＬＣＰとを接触させる工程とを備え、
前記一次高分子材料とＬＣＰが任意の請求項１〜１１に記載の通りであることを特徴とする、調製方法。
【請求項１９】
請求項１８に記載の方法であって、前記組成物の微粒子型への成形を含む、方法。
【請求項２０】
請求項１３〜１７のいずれか一項に記載の複合材料の調製方法であって、前記方法が
（ｉ）溶融粘度が０．１５ｋＮｓｍ−２未満である一次高分子材料、もしくは請求項１〜１２いずれか一項に記載の組成物を選択する工程と、
（ｉｉ）任意で、（ｉ）に言及された材料と前記ＬＣＰとの接触、
（ｉｉｉ）（ｉ）もしくは（ｉｉ）に言及された材料とフィラー剤との接触、を含み、
前記組成、前記一次高分子材料、前記ＬＣＰ、および前記フィラー剤が請求項１〜１７
のいずれか一項に記載の通りであることを特徴とする、調製方法。
【請求項２１】
請求項１３〜請求項１７のいずれか一項に記載の複合材料に押し出し成形もしくは射出成形を行う工程からなる、成形物の製造方法。
【請求項２２】
３ｍｍ以下の厚さの領域を含む壁をもつ成形物の製造方法であって、前記方法が
（Ａ）請求項１〜１１，１３〜１７のいずれかに記載の組成物又は複合材料を選択する工程と、
（Ｂ）前記成形物を形成するための前記組成物又は複合材料を処理する工程と、を含む方法。
【発明の詳細な説明】
【技術分野】
【０００１】
本発明は、高分子材料に関し、特に高分子材料を構成する組成と複合材料に関するが、それに限らない。
【背景技術】
【０００２】
高分子材料単独よりも少なくとも一部の面で改良された特性を持つ複合材料を提供するため、高分子材料にフィラーを混合することはよく知られている。例えば、ポリエーテルエーテルケトンのようなポリアリルエーテルケトンは、３０重量％までのガラスファイバーもしくはカーボンファイバーが混合されている。当該の材料は、長年にわたって、Ｖｉｃｔｒｅｘ  Ｐｌｃから、それぞれＶＩＣＴＲＥＸ  ＰＥＥＫ  １５０ＧＬ３０および１５０ＣＡ３０の名称で市販されてきた。これらの材料は、溶融粘度０．１５ｋＮｓｍ−２のポリエーテルエーテルケトンと３０重量％の繊維状フィラーを含む。
【０００３】
溶解した複合物は通常の溶解工程の機器には粘性が高すぎるため、および／または、フィラー材料が完全に浸潤するのが難しいため、ポリエーテルエーテルケトンのような高分子材料に３０重量％以上のフィラー材料を取り入れるのは困難である。これらの問題は、下記で述べるように先行技術で取り組まれてきた。
【０００４】
特許文献１は、用いる高分子の溶解物の粘性が高すぎる場合、繊維のトウまたはロービングの迅速な含浸の実現に付随した問題を認めている。この問題は、熱可塑性高分子と熱に対しては安定しているが組成から揮発する可能性があるポリマーのための比較的高濃度の可塑剤の混合物を含む溶解物中に、多数の連続フィラメントを引き込むことによって解決される。可塑剤を使用することで溶解物中の高分子は可塑化し、また高分子単独での溶融粘度と比べて粘性が低下した溶解物が得られる。本出願は、実施例１では溶融粘度が１１０Ｎｓ／ｍ２のポリエーテルエーテルケトン（７０重量％）と可塑剤であるジフェニルスルホン（３０重量％）の混合物の使用について、また実施例３では、溶融粘度が２５Ｎｄ／ｍ２のポリエーテルエーテルケトン（重量比１００）とジフェニルスルホン（重量比１００）の利用について述べる。６９重量％の繊維添加剤について述べる。不都合なことに、述べられた方法の使用には、多量の可塑剤の使用（および廃棄）が必要であり、結果として工程の費用が増大する。
【０００５】
特許文献２は、非常に溶融粘度が低く３０Ｎｓ／ｍ２未満で望ましくは１から１０Ｎｓ／ｍ２の範囲でフィラメントの浸潤が可能である、熱可塑性高分子で同じ問題を解決している。本開示は、特性を向上させるために複合物の調整後に高分子化合物の分子量を上げるための加工段階を想定している。
【０００６】
更に最近では、特許文献３は、特性を向上させるために高度に充てん剤を加えたポリアリルエーテルケトンの複合物を提供するにあたっての問題を扱った。前記の溶液はポリアリルエーテルケトンマトリックスと、それぞれが独特の特性を与える２種類のフィラーを使用する。一つめのフィラーは、高い強度と剛性をもたらす強化フィラーである。二つめのフィラーは、部分的結晶構造のポリアリルエーテルケトン高分子の不定形部分を固定化し、高温ディストーションへの抵抗性を与える、非熱可塑性の固定化フィラーである。
【特許文献１】米国特許第４５４１８８４号
【特許文献２】米国特許第５２１３８８９号
【特許文献３】米国特許第５８４４０３６号
【発明の開示】
【発明が解決しようとする課題】
【０００７】
本出願は、０．１５ｋＮｓｍ−２の溶融粘度を有するＩＣＩ  Ｖｉｃｔｒｅｘの等級ＰＥＥＫＴＭ  １５０ＦＰのポリエーテルエーテルケトンの使用について述べる。不都合なことに、特許文献３は、記述された特定の二つの特性を有する、異なる２種類のフィラーの使用への応用が制限されている。
【０００８】
本発明の目的は、高分子材料、特にフィラーを加えた組成材料に関連するがそれに限らない問題に取り組むことである。
【課題を解決するための手段】
【０００９】
本発明の第一の態様によると、０．１５ｋＮｓｍ−２以下の溶解粘度（溶融粘度）を有する一次高分子材料と液晶高分子（ＬＣＰ）からなり、当該の一次高分子材料が当該一次材料の高分子骨格に非置換のフェニル部分、カルボニル部分、およびエーテル部分を含む種類である、組成が提供される。
【００１０】
溶融粘度は、０．５ｘ３．１７５ｍｍのタングステンカーバイドの金型を用い、１０００ｓ−１の剪断速度で４００℃で動作する毛管レオメータを用いて適切に測定する。
本発明は溶融粘度に関して述べるが、これは以下の図１に基づいて、ほぼ固有粘度（欧州特許第０００１８７９Ｂに述べられたように測定される）と同等に扱うことができる。
【発明を実施するための最良の形態】
【００１１】
好都合なことに、本組成は高濃度のフィラーを含む有用な複合材料、および複合物の調整後に分子量を上げる重合を行う必要がない一次高分子材料の調製に用いることができる。加えて、溶解物の溶解粘度を低下させるために可塑剤が必要である。更に、単種類のフィラーもしくは複数の従来型フィラーは、複合材料の調製のために容易に一次高分子材料と混合可能である。
【００１２】
当該の一次高分子材料は、好適に少なくとも０．０６ｋＮｓｍ−２の溶融粘度を有し、望ましくは少なくとも０．０７ｋＮｓｍ−２の溶融粘度、より望ましくは少なくとも０．０８ｋＮｓｍ−２の溶融粘度、特に少なくとも０．０９ｋＮｓｍ−２の溶融粘度を有する。
【００１３】
当該の一次高分子材料は、０．１５ｋＮｓｍ−２未満の溶融粘度、望ましくは０．１４ｋＮｓｍ−２未満の溶融粘度、より望ましくは０．１３ｋＮｓｍ−２未満の溶融粘度を有する可能性がある。
【００１４】
当該の一次高分子材料は、０．０７から０．１５ｋＮｓｍ−２の範囲の溶融粘度、好適に０．９から０．１４５ｋＮｓｍ−２の範囲の溶融粘度、望ましくは０．１１から０．１４ｋＮｓｍ−２の範囲の溶融粘度、より望ましくは０．１２から０．１４ｋＮｓｍ−２の範囲の溶融粘度で、特に０．１３から０．１４ｋＮｓｍ−２の範囲の溶融粘度を有する可能性がある。
【００１５】
当該の一次高分子材料は、ＡＳＴＭ  Ｄ７９０に従って測定された、少なくとも８０ＭＰａの抗張力を有する可能性がある。抗張力は、望ましくは８０−１１０ＭＰａの範囲、より望ましくは８０−１００ＭＰａの範囲である。
【００１６】
当該の一次高分子材料は、ＡＳＴＭ  Ｄ７９０に従って測定された、少なくとも１４５ＭＰａの曲げ強度を有する可能性がある。曲げ強度は望ましくは１４５−１８０ＭＰａの範囲であり、より望ましくは１４５−１６５ＭＰａの範囲である。
【００１７】
当該の一次高分子材料は、ＡＳＴＭ  Ｄ７９０に従って測定された、少なくとも３．５ＧＰａの曲げ弾性率を有する可能性がある。曲げ弾性率は望ましくは３．５−４．５ＧＰａの範囲であり、より望ましくは３．５−４．１ＧＰａの範囲である。
【００１８】
望ましくは、当該の一次高分子材料は、化学式Ｉの部分、
【００１９】
【化１】
0005528697.tif 000002
【００２０】
および／または化学式ＩＩの部分を有し、
【００２１】
【化２】
0005528697.tif 000003
【００２２】
式中、ｍ、ｒ、ｓおよびｗは単独でゼロもしくは正の整数を表し、ＥおよびＥ’は単独で酸素原子もしくは直接結合を表し、Ｇは酸素原子、直接結合、もしくはＰｈがフェニル基を示す−Ｏ−Ｐｈ−Ｏ−部分を示し、Ａｒは一つ以上のフェニル部分を介して隣接する部分に結合された、（ｉ）から（ｖｉ）から選択された部分の一つであり、
【００２３】
【化３】
0005528697.tif 000004
【００２４】
本明細書に特に明記しない限り、フェニル部分は結合する部分との１，４−結合を有する。
（ｉ）において、中央のフェニルは１，４−または１，３−置換される場合がある。望ましくは、１，４−置換である。
【００２５】
当該の一次高分子材料は、一つ以上の異なる種類の化学式Ｉの反復単位、また一つ以上の異なる種類の化学式ＩＩの反復単位を含む場合がある。しかし、望ましくは化学式ＩまたはＩＩの１種類のみの反復単位が提供される。
【００２６】
前記の部分ＩおよびＩＩは、好適な反復単位である。一次高分子材料において、単位ＩおよびＩＩは、間に結合した他の原子もしくは官能基なしに、互いに好適に結合する。
式中、ｗはゼロより大きく、化学式ＩＩの反復単位において、それぞれのフェニレン部分は、別の部分との１，４−もしくは１，３−結合を個別に有する場合がある。望ましくは、当該フェニレン部分は１，４−結合を有する。
【００２７】
好適には、「ａ」は当該の一次高分子材料において化学式Ｉの単位のモル％を表し、好適には各単位Ｉは同じであり；「ｂ」は当該の一次高分子材料において化学式ＩＩの単位のモル％を表し、好適には各単位ＩＩは同じである。望ましくは、ａは４５−１００の範囲であり、より望ましくは４５−５５の範囲であり、特に４８−５２の範囲である。望ましくは、ｂは０−５５の範囲であり、より望ましくは４５−５５の範囲であり、特に４８−５２の範囲である。望ましくはｂに対するａの比は、０．９から１．１の範囲であり、より望ましくは約１である。好適には、ａとｂの合計は少なくとも９０であり、望ましくは少なくとも９５であり、より望ましくは少なくとも９９であり、特に約１００である。望ましくは、当該の一次高分子材料は基本的に部分ＩとＩＩを含む。
【００２８】
当該の一次高分子材料は、一般化学式ＩＶの反復単位を有するホモ重合体か、
【００２９】
【化４】
0005528697.tif 000005
【００３０】
あるいは異なる少なくとも二つの化学式ＩＶの単位の任意もしくは一組の共重合体である場合があり、式中、ＡおよびＢは単独で０または１を表し、Ｅ、Ｅ’、Ｇ、Ａｒ、ｍ、ｒ、ｓおよびｗは、本明細書の任意の記載で述べる通りである。
【００３１】
上述の単位ＩＶを含む一次高分子材料の代替物として、当該の高分子材料は、一般化学式ＩＶ＊の反復単位を有するホモ重合体か、
【００３２】
【化５】
0005528697.tif 000006
【００３３】
あるいは異なる少なくとも二つの化学式ＩＶ＊の単位の任意もしくは一組の共重合体である場合があり、式中、ＡおよびＢは単独で０または１を表し、Ｅ、Ｅ’、Ｇ、Ａｒ、ｍ、ｒ、ｓおよびｗは、本明細書に任意に記載されている通りである。
【００３４】
望ましくは、ｍは０−３の範囲であり、より望ましくは０−２、特に０−１の範囲である。望ましくは、ｒは０−３の範囲であり、より望ましくは０−２、特に０−１の範囲である。望ましくは、ｓは０もしくは１である。望ましくは、ｗは０もしくは１である。
【００３５】
望ましくは一次高分子材料は、一般化学式ＩＶの反復単位を有するホモ重合体である。
望ましくは、Ａｒは次の（ｖｉｉ）から（ｘｉｉｉ）の部分から選択される。
【００３６】
【化６】
0005528697.tif 000007
【００３７】
（ｖｉｉ）において、中央のフェニルは１，４−または１，３−置換される場合がある。望ましくは、１，４−置換である。
望ましくは、（ｘｉ）は１，２−、１，３−または１，５−部分から選択され、また（ｘｉｉ）は１，６−、２，３−、２，６−または２，７−部分から選択される。
【００３８】
好適なＡｒ部分は、部分（ｉ）、（ｉｉ）、（ｉｉｉ）、および（ｉｖ）であり、部分（ｉ）、（ｉｉ）、および（ｉｖ）が望ましい。別の望ましいＡｒ部分は、部分（ｖｉｉ）、（ｖｉｉｉ）、（ｉｘ）、および（ｘ）であり、部分（ｖｉｉ）、（ｖｉｉｉ）、および（ｘ）は特に望ましい。
【００３９】
特に望ましい一次高分子材料群は、基本的にケトン部分および／またはエーテル部分と結合したフェニル部分からなる高分子（または共重合体）である。望ましい一群において、一次高分子材料は、−Ｓ−、−ＳＯ２−、もしくはフェニル以外の芳香族基を含む反復単位を含まない。記載されている望ましい一次高分子材料の種類は、
(a) 基本的に化学式ＩＶの単位から成る高分子であり、式中、Ａｒが（ｉｖ）部分を表し、ＥおよびＥ’が酸素原子を表し、ｍが０を表し、ｗが１を表し、Ｇが直接結合を表し、ｓが０を表し、ＡとＢが１を表す高分子（即ち、ポリエーテルエーテルケトン）。
(b) 基本的に化学式ＩＶの単位から成る高分子であり、式中、Ｅが酸素原子を表し、Ｅ’
が直接結合を表し、Ａｒが（ｉ）構造の部分を表し、ｍが０を表し、Ａが１を表し、Ｂが０を表す高分子（即ち、ポリエーテルケトン）であり、
(c) 基本的に化学式ＩＶの単位から成る高分子であり、式中、Ｅが酸素原子を表し、Ａｒが（ｉ）部分を表し、ｍが０を表し、Ｅ’が直接結合を表し、Ａが１を表し、Ｂが０を表す高分子（即ち、ポリエーテルケトンケトン）である。
(d) 基本的に化学式ＩＶの単位から成る高分子であり、式中、Ａｒが（ｉ）部分を表し、ＥおよびＥ’が酸素原子を表し、Ｇが直接結合を表し、ｍが０を表し、ｗが１を表し、ｒが０を表し、ｓが１を表し、ＡおよびＢが１を表す高分子（即ち、ポリエーテルケトンエーテルケトンケトン）。
(e) 基本的に化学式ＩＶの単位から成る高分子であり、式中、Ａｒが（ｉｖ）部分を表し、ＥおよびＥ’が酸素原子を表し、Ｇが直接結合を表し、ｍが０を表し、ｗが０を表し、ｓ、ｒ、ＡおよびＢが１を表す高分子（即ち、ポリエーテルエーテルケトンケトン）。
(f) 化学式ＩＶの単位から成る高分子であり、式中、Ａｒが（ｉｖ）部分を表し、ＥおよびＥ’が酸素原子を表し、ｍが１を表し、ｗが１を表し、Ａが１を表し、Ｂが１を表し、ｒとｓが０を表し、Ｇが直接結合を表す高分子（即ち、ポリエーテル−ジフェニル−エーテル−フェニル−ケトン−フェニル−）。
【００４０】
前記の一次高分子材料は、望ましくは半結晶性である。高分子における結晶化度の程度と範囲は、望ましくは、例えばブランデルとオズボーンによる論文（Ｐｏｌｙｍｅｒ  ２４，  ９５３，  １９８３）に述べられたように、広角Ｘ線回折（広角Ｘ線散乱またはＷＡＸＳとも呼ばれる）によって測定される。あるいは、結晶化度は、示差走査熱量測定法（ＤＳＣ）で評価される場合もある。
【００４１】
前記の一次高分子材料における結晶化度の程度は、少なくとも１％、好適には少なくとも３％、望ましくは少なくとも５％、より望ましくは少なくとも１０％である。特に望ましい実施態様では、結晶化度は３０％以上であり、より望ましくは４０％以上、特に４５％以上である可能性がある。
【００４２】
前記の一次高分子材料のガラス転移温度（Ｔｇ）は、少なくとも１４０℃、好適には少なくとも１４４℃である。一部の例では、１５４℃以上、１６０℃以上、１６４℃以上、１７０℃以上、１９０℃以上、または、２５０℃もしくは更に３００℃以上である場合もある。望ましい実施態様では、ガラス転移温度は、１４０℃から１４５℃の範囲である。
【００４３】
（結晶である場合）前記の一次高分子材料の溶解内部温度（Ｔｍ）は、少なくとも３００℃である可能性がある。
前記の一次高分子材料は、基本的に前記で定義された（ａ）から（ｆ）の単位の一つから成る可能性がある。あるいは、前記の一次高分子材料は、前記で定義された（ａ）から（ｆ）の単位の二つから成る共重合体を含む可能性がある。望ましい共重合体は、単位（ａ）を含む。例えば、共重合体は、（ａ）と（ｆ）の単位を含むか、あるいは（ａ）と（ｅ）の単位を含む可能性がある。
【００４４】
前記の一次高分子材料は、望ましくは化学式の反復単位を含み、より望ましくは基本的に化学式の反復単位で構成され、
【００４５】
【化７】
0005528697.tif 000008
【００４６】
式中、ｔとｖは単独で０または１を表す。望ましい高分子材料は、ｔ＝１またはｖ＝０、ｔ＝０およびｖ＝０、もしくはｔ＝０およびｖ＝１のいずれかである前記反復単位を有する。より望ましい高分子材料は、ｔ＝１およびｖ＝０、もしくはｔ＝０およびｖ＝０を有する。最も望ましくは、ｔ＝１およびｖ＝０を有する。
【００４７】
望ましい実施態様では、前記の一次高分子材料はポリエーテルエーテルケトン、ポリエーテルケトン、およびポリエーテルケトンケトンから選択される。より望ましい実施態様では、前記の一次高分子材料はポリエーテルケトン、およびポリエーテルエーテルケトンから選択される。特に望ましい実施態様では、前記の一次高分子材料はポリエーテルエーテルケトンである。
【００４８】
前記液晶高分子は、好適には、交差したポラロイドの間で観察した場合に光を伝達するという意味で、異方性の溶解物形成高分子である。当該の高分子は、「サーモトロピック液晶高分子」とも呼ばれる。
【００４９】
当該の液晶高分子は、剛性の単位の連続、もしくは異方性の溶解物の形成を可能にする十分に固いペンダント基を有する線状のビニル重合体を組み込む、実質的に線状の高分子であっても良い。液晶高分子の例は、液晶高分子の性質に関連する範囲で参考文献として本明細書に引用され組み込まれた米国特許第４１６１４７０号、米国特許第４０８３８２９号、米国特許第３７７８４１０号、米国特許第４０６７８５２号、米国特許第４０４１４８号、および米国特許第４２７２６２５号に述べられている。
【００５０】
前記液晶高分子は、好適には融点が２５０℃以上であり、望ましくは２７５℃以上であり、より望ましくは３００℃以上であり、特に３４０℃以上である。妥協点は望ましくは３９０℃未満である。
【００５１】
前記の一次高分子材料の重量％の前記ＬＣＰの重量％に対する比は、少なくとも３．５、好適には少なくとも５、望ましくは少なくとも７．５、より望ましくは少なくとも１０、特に少なくとも１５であってもよい。好都合なことに、述べられたように前記の一次高分子材料と比較的少量のＬＣＰの組合せは、一次高分子材料の分子量の増加をもたらすための後反応を誘起する必要なしに機械的および化学的に良好な組成を作り出せること、また更に、前記の組成は高濃度のフィラーと卓越した化学的機械的特性を有する複合材料を作り出すのに利用可能であることが認められている。
【００５２】
前記の一次高分子材料の重量％の前記ＬＣＰの重量％に対する比は、１００未満であり、好適には８０未満であり、望ましくは４０未満、更に望ましくは２５未満、特に２０未満である可能性がある。
【００５３】
前記の一次高分子材料の重量％の前記ＬＣＰの重量％に対する比は、好適には３．５〜１００の範囲であり、望ましくは３．５〜５０、より望ましくは２．５〜２５、最適には７．５〜２５の範囲である。
【００５４】
当該の組成は、少なくとも２５重量％、望ましくは少なくとも３０重量％、より望ましくは少なくとも３５重量％、の前記の一次高分子材料と、少なくとも１重量％、望ましくは２重量％、より望ましくは少なくとも３重量％の前記ＬＣＰを含む。
【００５５】
組成は、記載されたような溶融粘度を有する全ての一次高分子材料の量の合計に基づいて計算される場合がある本明細書に言及された量および／または比の事例に記載されたような溶融粘度を有する、一つ以上の一次高分子材料を含んでも良い。同様に、組成は、記載されたような溶融粘度を有する全てのＬＣＰの量の合計に基づいて計算される場合がある本明細書に言及された量および／または比の事例に記載されたような溶融粘度を有する、一つ以上のＬＣＰを含んでも良い。
【００５６】
当該の組成は、望ましくは単一種類の一次高分子材料を含む。当該の組成は望ましくは単一種類のＬＣＰを含む。
当該の組成は、８０〜９５重量％の前記の一次高分子材料と５〜２０重量％のＬＣＰを含んでもよく、あるいは８５〜９５重量％の前記の一次高分子材料と５〜１５重量％のＬＣＰを含んでも良い。
【００５７】
当該の組成は、例えば粉末もしくは顆粒の形といった、微粒子型で提供されても良い。微粒子型は、平均重量が少なくとも０．０５ｍｇ、好適には少なくとも０．１ｍｇ、望ましくは少なくとも０．２ｍｇ、より望ましくは少なくとも０．５ｍｇ、特に少なくとも１．０ｍｇである粒子から成る可能性がある。平均重量は１０ｍｇ未満、望ましくは５ｍｇ未満である可能性がある。微粒子型は好適には、平均重量が０．００５ｍｇ〜１０ｍｇ、望ましくは０．５〜５ｍｇの範囲である。
【００５８】
微粒子型は、平均体積が１〜１００ｍｍ２、好適は５〜１００ｍｍ２、望ましくは１０〜５０ｍｍ２、より望ましくは１５〜３５ｍｍ２の範囲である可能性がある。
本発明の第二の態様によると、前述の第一の態様に従った組成から成るパックが提供される。
【００５９】
当該のパックは、少なくとも１ｋｇ、好適には少なくとも５ｋｇ、望ましくは少なくとも１０ｋｇ、より望ましくは少なくとも１４ｋｇの前記組成を含む可能性がある。当該のパックは、１０００ｋｇ未満、望ましくは５００ｋｇ未満の前記組成を含む可能性もある。好適なパックは、１０〜５００ｋｇの前記組成を含む。
【００６０】
当該のパックは、少なくとも１０００、好適には少なくとも１０，０００、望ましくは少なくとも５０，０００、より望ましくは少なくとも１００，０００の微粒子型の前記組成粒子を含む可能性がある。パックは、１，０００，０００粒子未満の微粒子型の前記組成を含む可能性もある。
【００６１】
当該のパックは、前記組成を含む以下に述べるような複合材料を含む場合もある。
前記パック中の材料（例えば、複合材料もしくは前記組成自体）は、粉末もしくは顆粒型である可能性がある。
【００６２】
前記パックは、（廃棄もしくは再利用するよう意図された）梱包剤と任意の材料（例えば、複合材料および／または前記組成）を含む場合がある。当該の梱包剤は、望ましくは前記の任意の材料を実質的に完全に取り囲む。当該の梱包剤は、例えば前記の任意の材料が配列したビニル袋のような柔軟な容器などの第一の容器を含んでもよい。第一の容器は、例えばボール箱などの箱といった、第二の容器に入っている場合がある。
【００６３】
本発明の第三の態様によると、第一の特徴に記載の前記一次高分子と前記第一の態様に記載のＬＣＰ、およびフィラー剤で構成される複合材料が提供される。当該の複合材料は、好適には前記の第一の態様の前記組成と前記フィラー剤で構成される。
【００６４】
前記フィラー剤は、繊維状のフィラーもしくは非繊維状のフィラーを含む場合がある。当該のフィラー剤は、繊維状のフィラーと非繊維状のフィラーの両方を含む場合もある。
当該の繊維状フィラーは、連続性、もしくは非連続性である場合がある。好適な実施態様では、当該の繊維状のフィラーは非連続性である。
【００６５】
当該の繊維状フィラーは、無機繊維状材料、非溶解性、およびアラミド繊維やカーボンファイバーといった高融点有機繊維状材料から選択しても良い。
当該の繊維状フィラーは、ガラスファイバー、カーボンファイバー、アスベスト繊維、シリカファイバー、アルミナ繊維、ジルコニア繊維、窒化ホウ繊維、窒化ケイ素繊維、ホウ素繊維、フルオロカーボン樹脂繊維、およびチタン酸カリウム繊維から選択しても良い。好適な繊維状フィラーは、ガラスファイバーとカーボンファイバーである。
【００６６】
繊維状フィラーは、ナノファイバーからなる可能性もある。
当該の非繊維性フィラーは、マイカ、シリカ、タルク、アルミナ、カオリン、硫酸カルシウム、カルシウム炭素、酸化チタン、フェライト、粘土、ガラス粉末、酸化亜鉛、炭酸ニッケル、酸化鉄、石英粉末、炭酸マグネシウム、フッ化炭素樹脂、グラファイト、炭素粉末、カーボンブラック、ナノチューブ、および硫酸バリウムから選択しても良い。非繊維性フィラーは、粉末もしくは薄片状の粒子の形で導入される場合がある。
【００６７】
複合材料は、例えばペレットもしくは顆粒といった微粒子型であってもよい。ペレットもしくは顆粒は、最大寸法が１０ｍｍ未満、望ましくは７ｍｍ未満、より望ましくは４ｍｍ未満である可能性がある。
【００６８】
望ましくは、前記フィラー剤は、ガラスファイバー、カーボンファイバー、カーボンブラック、およびフッ化炭素樹脂から選択した一つ以上のフィラーで構成される。より望ましくは、前記フィラー剤はガラスファイバーもしくはカーボンより成り、特に例えば刻まれたガラスファイバーもしくはカーボンファイバーといった非連続性の繊維から成る。
【００６９】
前記複合材料は、述べられたような溶融粘度の上述の一つ以上の様々な一次高分子材料から成る場合がある。望ましくは、前記複合材料は、単一種類のみの一次高分子材料から成る。当該の単一種類は、望ましくはポリエーテルエーテルケトンである。
【００７０】
前記複合材料は好適には、７０重量％未満、好適には６５重量％未満、望ましくは５５重量％、より望ましくは４５重量％、特に４０重量％未満の前記の一次高分子材料を含む（特に、ポリエーテルエーテルケトン）。前記複合材料は好適には、少なくとも２０重量％、望ましくは少なくとも２５重量％、より望ましくは少なくとも３０重量％のフィラー剤を含む。前記複合材料は好適には、少なくとも３５重量％、望ましくは少なくとも４５重量％、より望ましくは少なくとも５０重量％、特に少なくとも５５重量％の、様々な種類のフィラーを含む可能性がある（この場合、重量％は各フィラーの存在の重量％の合計を表す）フィラー剤を含むが、望ましくは単一種類のフィラーから成る。フィラー剤の量は、７５重量％未満であってもよい。
【００７１】
前記複合材料は好適には、２５〜６９．５重量％の、記載されたような溶融粘度を有する一次高分子材料（望ましくは、単一種類の高分子材料であり、特にポリエーテルエーテルケトン）と３０〜７４．５重量％のフィラー剤、および１０重量％以下のＬＣＰを含む。望ましくは、前記複合材料は、２５〜４９．５重量％の一次高分子材料、５０〜７４．
５重量％のフィラー剤、および０．５〜７．５重量％のＬＣＰから成る。より望ましくは、前記複合材料は、３０〜４４．５重量％の一次高分子材料、５５〜６９．５重量％のフィラー剤、および０．５〜５重量％のＬＣＰから成る。
【００７２】
前記複合材料は望ましくは、基本的に一次高分子材料、フィラー剤、およびＬＣＰで構成される。
複合材料において、前記の一次高分子材料のＬＣＰに対する好適な比は、前記第一の態様に記載した通りであってもよい。フィラー剤の前記の一次高分子材料に対する比は、少なくとも１、好適には少なくとも１．２、望ましくは少なくとも１．４である可能性がある。比は２．０未満である可能性がある。フィラー剤のＬＣＰに対する比は、少なくとも５、好適には少なくとも８、望ましくは少なくとも１０である可能性がある。比は６０未満、望ましくは４５未満、より望ましくは３０未満である可能性がある。
【００７３】
前記複合材料は好適には、低濃度のグループＩもしくはグループＩＩ金属イオンを含む。前記複合材料は好適には、１０００ｐｐｍ未満、望ましくは５００ｐｐｍ未満、より望ましくは１５０ｐｐｍ未満の任意のアルカリ金属カチオン（例えばＮａ＋、Ｌｉ＋、もしくはＫ＋）を含み、当該のｐｐｍは前記組成中の前記高分子材料の量に基づいている。前記複合材料は好適には、１０００ｐｐｍ未満、望ましくは５００ｐｐｍ未満、より望ましくは１５０ｐｐｍ未満の任意のグループＩＩ金属カチオン（例えば、Ｃａ２＋）を含み、当該のｐｐｍは前記複合物中の前記高分子材料の量に基づいている。望ましくは、前記複合材料中のグループＩおよびグループＩＩ金属カチオンのｐｐｍの合計は、２０００ｐｐｍ未満、望ましくは１０００ｐｐｍ未満、より望ましくは５００ｐｐｍ未満、特に２５０ｐｐｍ未満である。
【００７４】
記載のｐｐｍでのイオン濃度は、ＩＣＰＡＥＳ（誘導結合プラズマ発光分光分析）を用いて評価してもよい。
本発明の第四の態様によると、前記の第一の態様に従った組成の調製方法が提供され、当該の方法は、
（ｉ）  ０．１５ｋＮｓｍ−２未満の一次高分子材料の選択と、
（ｉｉ）  前記の一次高分子材料とＬＣＰの接触とから構成され、前記の一次高分子材料とＬＣＰは、前記の第一の態様に従って述べたものである。
【００７５】
当該の方法では、少なくとも１ｋｇ、望ましくは少なくとも５ｋｇ、より望ましくは少なくとも１０ｋｇ、特に少なくとも２５ｋｇの前記の一次高分子材料が選択される。当該の方法では、少なくとも０．１ｋｇ、望ましくは少なくとも０．５ｋｇ、より望ましくは少なくとも１ｋｇ、特に少なくとも２．５ｋｇの前記のＬＣＰが選択される。
【００７６】
好適には、少なくとも５ｋｇ（望ましくは少なくとも１０ｋｇ、特に少なくとも２５ｋｇ）の前記の一次高分子材料が選択され、少なくとも０．５ｋｇ（望ましくは少なくとも１ｋｇ、特に少なくとも２．５ｋｇ）の前記ＬＣＰと接触する。
【００７７】
当該の方法では、少なくとも１０ｋｇ、望ましくは少なくとも２０ｋｇ、特に少なくとも５０ｋｇの重量で、一群の前記組成が調製される場合もある。
当該の方法は、前記組成の例えば顆粒もしくはペレットといった微粒子型への成形を含んでもよい。微粒子型は、平均重量が少なくとも０．５ｍｇ、望ましくは少なくとも１．０ｍｇ、より望ましくは少なくとも１．５ｍｇの微粒子から成る場合がある。平均重量は、１００ｍｇ未満、好適には６０ｍｇ未満、望ましくは４０ｍｇ未満である場合がある。
【００７８】
前記微粒子型での多量の複合材料は、パックで提供されてもよい。当該のパックは、少なくとも１０，０００、好適には少なくとも５０，０００、望ましくは少なくとも２５０
，０００の前記微粒子型の前記複合材料粒子を含む可能性がある。パックは、１，０００，０００粒子未満を含む可能性がある。
【００７９】
当該の方法において、前記の一次高分子材料と前記ＬＣＰは、好適には押し出し成形によって溶融ブレンドされ、押し出されたものは、前記組成の微粒子の形（例えば、ペレットまたは顆粒）を定めるため、適切に処理される。
【００８０】
本発明の第五の態様によると、複合材料の調製方法は第三の態様に従って提供され、当該の方法は、
（ｉ）  ０．１５ｋＮｓｍ−２未満の一次高分子材料、もしくは前記の第一の特徴にしたがった組成、および／または前記の第四の態様により記載の調整された組成の選択と、
（ｉｉ）  任意で、（ｉ）で参照された材料と液晶材料の接触と、
（ｉｉｉ）  前記の（ｉ）もしくは（ｉｉ）で参照された材料とフィラー剤の接触とからなり、前記組成、前記の一次高分子材料、前記ＬＣＰ、およびフィラー剤は、前記の第一から第四の態様により記載された通りである。
【００８１】
当該の方法では、少なくとも１ｋｇ、望ましくは少なくとも５ｋｇ、より望ましくは少なくとも１０ｋｇ、特に少なくとも２５ｋｇの前記の一次高分子材料、もしくは第一の態様に従った前記組成が選択される。当該の方法では、少なくとも１ｋｇ、望ましくは少なくとも５ｋｇ、より望ましくは少なくとも１０ｋｇ、特に少なくとも２５ｋｇの前記のフィラー剤が選択される。
【００８２】
好適には少なくとも５ｋｇ（望ましくは少なくとも１０ｋｇ、特に少なくとも２５ｋｇ）の前記の一次高分子材料もしくは第一の態様に従った前記組成は、選択され、少なくとも５ｋｇの前記フィラー剤と接触される。
【００８３】
当該の方法では、一群の複合材料は少なくとも１０ｋｇ、望ましくは少なくとも２０ｋｇ、特に少なくとも５０ｋｇの重量で調整される場合がある。
当該の方法は、前記複合材料の例えば顆粒もしくはペレットといった微粒子型への成形から成る場合がある。微粒子型は、第四の態様に記載の微粒子からなる場合がある。
【００８４】
前記微粒子型の複合材料の集合はパックで提供される場合がある。当該のパックは、前記の第四の態様に記載の微粒子を含んでもよい。
前記複合材料は、本明細書に内容が参照されることで組み込まれたＰＣＴ／ＧＢ２００３／００１８７２に記載の通りに調製してもよい。望ましくは、当該の方法において、前記の一次高分子材料もしくは前記組成は選択され、前記フィラー剤と高温で、好適には前記の一次高分子材料とＬＣＰの融点もしくは融点以上で混合される。前記の一次高分子材料とＬＣＰは別々に添加され、ＬＣＰは望ましくは前記フィラー剤との接触の前に添加された。従って、好適には前記の一次高分子材料とフィラー剤は、一次高分子材料とＬＣＰが溶解される間に混合される。前記の高温は、望ましくは前記の一次高分子材料とＬＣＰの分解温度以下である。前記高温は、前記の一次高分子材料とＬＣＰの望ましくは溶解内部温度（ＴＭ）の主要ピークか、もしくはそれ以上である。前記高温は、望ましくは少なくとも３００℃で、より望ましくは少なくとも３５０℃である。好都合なことに、溶解した前記の一次高分子材料とＬＣＰは、フィラーに容易に浸潤し、および／または、繊維マットもしくは織物などといった強化されたフィラーに浸透することができ、従って、調製された複合材料は、一次高分子材料とＬＣＰと、一次高分子材料とＬＣＰ全体に渡って実質的に均一に分散したフィラー剤で構成される。
【００８５】
複合材料は、実質的に連続的な工程で調製される場合もある。この場合、一次高分子材料もしくは前記組成は、混合され加熱される場所にフィラー剤の流れが同時に絶えず供給
されてもよい。そのような連続的な過程の一例は押し出し成形である。（フィラー剤が繊維状のフィラーから成る場合に特に該当する）別の例は、前記高分子材料とＬＣＰからなる溶解物中を通して連続的な繊維状の集まりを動かすことになる方法を伴う。連続的な繊維状の塊は、連続的な一本の繊維状フィラーもしくは、より望ましくは、少なくともある程度強化された複数の連続的フィラメントからなる可能性がある。連続的な繊維の集まりは、トウ、ロービング、ひも、織物、もしくは不織布からなっても良い。繊維の集まりを作り上げるフィラメントは、実質的に均一にもしくは不規則に集まりの内に配列される場合もある。
【００８６】
あるいは、複合材料は不連続な工程で調製されてもよい。この場合、所定の量の前記の一次高分子材料とＬＣＰ、および所定の量の前記フィラー剤が選択され、接触し、実質的に均一な複合材料を形成するため、一次高分子材料とＬＣＰを溶解させ、ＬＣＰとフィラー剤を混合することで複合材料が調製された。
【００８７】
前記の一次高分子材料、ＬＣＰ、および前記フィラー剤の接触後に調製された混合物は、好適には１重量％未満、望ましくは０．９重量％、より望ましくは０．７重量％、特に０．５重量％の、例えば有機液体、例えばジフェニルスルホンのような溶媒といった（１５０℃未満で、望ましくは１００℃未満で液体であるタイプの）、一次高分子材料のための（例えば、高分子材料単独が同じ条件下で測定されるよりも溶解粘度が更に低い前記の一次高分子材料から溶解物が得られるようにする液体）可塑剤を含む。望ましくは、当該の方法において例えばジフェニルスルホンのような液体の可塑剤は、一次高分子材料、前記組成、もしくは前記高分子材料を含む混合物のいずれにも添加されない。
【００８８】
前記の一次高分子材料、ＬＣＰ、および前記フィラー剤の接触後に調製された混合物は、好適には前記高分子材料１００ｐｂｗあたり重量比（ｐｂｗ）で０．００５のグループＩまたはグループＩＩ金属のアルカリ塩を含む。前記混合物は、望ましくは前記高分子材料１００ｐｂｗあたり０．００５ｐｂｗ以上の濃度で存在するいかなる塩も含まない。望ましくは、前記混合物は０．００４ｐｂｗ未満、より望ましくは０．００３ｐｂｗ未満、特に０．００１ｐｂｗ未満を含む。望ましくは、混合物または方法の複合材料を作る際に用いられるいかなる成分には、例えばグループＩまたはグループＩＩ金属のアルカリ塩などのいかなる塩も添加されない。
【００８９】
複合材料は、成分の製造に射出成形または押し出し成形に有利に用いる場合がある。従って、本発明の第六の態様によると、第三、および／または第五の態様によって記載された複合材料の押し出し成形もしくは射出成形から成る成分の製造方法が提供される。
【００９０】
上記複合材料は、上記の任意の態様に従って記載された前記複合材料の任意の特徴を有する可能性がある。
上記方法は、望ましくは、前駆材料が前記複合材料と対象となる前駆材料からなる成分を作る前駆材料の選択と、押し出し成形もしくは射出成形の装置において前記複合材料の高分子材料を溶解する温度に前駆材料を供する段階を含む。好適には、前記前駆材料は、３００℃以上、望ましくは３４０℃以上の温度に加熱される。好適には４５０℃を越える温度には加熱されない。
【００９１】
前記前駆材料は、基本的に本明細書に記載の前記複合材料で構成されてもよい。
好適には、前記方法において、成分を製造するために少なくとも０．５ｇ、望ましくは少なくとも１ｇ、より望ましくは少なくとも５ｇ、特に少なくとも１２ｇが選択される。
【００９２】
前記方法は、比較的薄い壁を有する成分を製造するために用いてもよい。従って本発明は、第七の態様では３ｍｍ以下の厚さの部位を含む壁を有する成分の製造方法に関連し、
当該の方法は、
（Ａ）第三の態様に従って述べられたような前駆材料の選択と、
（Ｂ）前記成分を形成する前記前駆材料の処理とからなる。
【００９３】
望ましくは、前記成分は２ｍｍ以下、より望ましくは１ｍｍ以下の厚さの領域を含む。
（Ｂ）に記載の前記処理は、前記前駆材料の溶解物処理を含む。溶解物処理は、望ましくは押し出し成形もしくは射出成形で行われる。
【００９４】
好適には、前記成分は、記載のような厚みがある少なくとも０．５ｃｍ２、望ましくは少なくとも１ｃｍ２、より望ましくは少なくとも５ｃｍ２の面積を有する領域を含む。従って、一実施対応において、前記成分は、３ｍｍの厚さ、望ましくは２ｍｍ以下の、少なくとも０．５ｃｍ２の領域を含んでも良い。
【００９５】
本明細書に記載の前記一次高分子材料は、任意の適切な方法で製造されてもよい。米国特許第６５６６４８４Ｂ２号に記載の求電子プロセスを用いてもよく、もしくは欧州特許第００００１８７９Ｂ号またはＰＣＴ／ＧＢ／０２８３３に述べられたような求核プロセスを用いてもよい。求核プロセスが望ましい。
【００９６】
溶融粘度は、欧州特許第１８７９Ｂ号に記載されたように制御されても良い。
本明細書に記載の任意の発明もしくは実施態様の任意の態様の特性は、必要な変更を加えて本明細書に述べられた別の任意の発明もしくは実施態様の任意の態様の特性と組み合わされてもよい。
【００９７】
本発明の具体的な実施態様は、溶融粘度と固有粘度の間の関係を表すプロットである添付の図を参照しながら、実施例としてこれから説明する。
ＶＩＣＴＲＥＸ  ＰＥＥＫＴＭ  １５０Ｐ（登録商標）は、英国ヴィクトレックス  ピーエルシーから入手しても良い。
【００９８】
本明細書に引用した全ての化学薬品は、特に明記しない限りは、英国ドーセットのシグマ−アルドリッチ  ケミカル  カンパニーから入手したままで使用した。
（実施例１−ポリエーテルエーテルケトンの調製）
すりガラスのクイックフィット（商標）の蓋部がついた２５０ｍＬのフランジフラスコ、撹拌棒／攪拌機、窒素の吸気口と排気口に４，４’−ジフルオロベンゾフェノン（２２．４８ｇ、０．１０３モル）、ヒドロキノン（１１．０１ｇ、０．１モル）、およびジフェニルスルホン（４９ｇ）を充てんし、窒素で１時間以上にわたってパージした。内容物は次に窒素ブランケット下でほとんど無色の溶液になるまで１４０℃と１５０℃の間で加熱した。窒素ブランケットを維持したまま、乾燥した炭酸ナトリウム（１０．６１ｇ、０．１モル）と炭酸カリウム（０．２７８ｇ、０．００２モル）を添加した。温度を２００℃に上げて１時間維持し、２５０℃に上げて１時間維持し、３１５℃に上げて２時間維持した。
【００９９】
反応混合物を冷却し、粉砕し、アセトンと水で洗浄した。結果として生じた高分子化合物を１２０℃の空気乾燥器で乾燥させて粉末にした。高分子化合物の４００℃、１０００ｓｅｃ−１での溶解粘度は０．０８９ｋＮｓｍ−２だった。
【０１００】
高分子化合物は４００℃でプレス機（２０トン、５分）で約０．２ｍｍ厚の薄いフィルムに圧縮成形し、完全な結晶化を誘導するために４００℃から１２０℃に３０分で冷却し、その後室温まで冷却した。
【０１０１】
フィルムを次に１８０℃、その後、３６０℃の条件にした。この過程を５回反復し、破
損せずに残ったフィルムは丈夫であると見なした。
（実施例２ａ〜２ｄ−溶解粘度が異なるポリエーテルエーテルケトン試料の調製）
溶解粘度が異なるポリエーテルエーテルケトンを作成するため、重合時間が様々である点を除いて実施例１に述べられた方法を反復した。詳細は下の表１に示す。
【０１０２】
【表１】
0005528697.tif 000009
【０１０３】
（実施例３−ポリエーテルエーテルケトンの大規模生成）
機械的検査とメルト・フロー試験を行うのに十分な材料を生成するため、実施例１に記載の方法が大規模に繰り返された。４００℃、１０００ｓ−１で測定した溶解粘度がそれぞれ０．１４４、０．１１０、０．０８９、０．０７６、０．０５９ｋＮｓｍ−２の実施例３ａ〜３ｅの５バッチを生成した。
（実施例４ａ〜４ｄ−ポリエーテルエーテルケトンのメルト・フロー・インデックス）
実施例３ｃ、３ｅ、ヴィクトレックス  ＰＥＥＫＴＭ  １５０Ｐの試料、および実施例３ｄと３ａの重量比７７：２３の混合物と実施例３ｅと３ａの重量比６４：３６の混合物のポリエーテルエーテルケトン試料のメルト・フロー・インデックスをＣＥＡＳＴメルト・フロー・テスター装置  ６９４１．０００で測定した。高分子化合物をメルト・フロー・テスターの容器に置き、４００℃に加熱した。高分子化合物は次に加重（２．１６ｋｇ）したピストンを容器に挿入することで一定のせん断応力下で押し出し成形し、２．０９５ｍｍ径×８．０００ｍｍのタングステンカーバイドの金型を通して押し出した。ＭＩＦ（メルト・フロー・インデックス）は、１０分で押し出された高分子化合物の平均質量（ｇ）である。結果は下の表２に詳細に示す。
【０１０４】
【表２】
0005528697.tif 000010
【０１０５】
（実施例５−ポリエーテルケトンの調製）
すりガラスのクイックフィット（登録商標）蓋部がついた２５０ｍＬのフランジフラスコ、撹拌棒／攪拌機、窒素の吸気口と排気口に４，４’−ジフルオロベンゾフェノン（３３．４９ｇ、０．１５３モル）、４，４’−ジヒドロキシベンゾフェノン（３２．１３ｇ、０．１５０モル）、およびジフェニルスルホン（１２４．５ｇ）を充てんし、窒素で１時間以上にわたってパージした。内容物は次に窒素ブランケット下でほとんど無色の溶液になるまで１６０℃で加熱した。窒素ブランケットを維持たまま、乾燥した炭酸ナトリウム（１６．５９ｇ、０．１５６モル）を添加した。温度を１℃／分で３４０℃に上げて、２時間維持した。
【０１０６】
反応混合物を冷却し、粉砕し、アセトンと水で洗浄した。結果として生じた高分子化合物を１２０℃の空気乾燥器で乾燥して粉末にした。高分子化合物の４００℃、１０００ｓｅｃ−１での溶解粘度は０．１２ｋＮｓｍ−２だった。
（実施例６ａ〜６ｄ−ポリエーテルケトンの大規模生成）
機械的検査とメルト・フロー試験を行うのに十分な材料を生成するため、実施例５に述べられた方法が大規模に繰り返された。４００℃、１０００ｓ−１で測定した溶解粘度がそれぞれ０．１２、０．１０、０．０９、および０．０８ｋＮｓｍ−２の実施例６ａ−ｄの４バッチを生成した。
（実施例７ａ〜７ｉ−高濃度で充てんされた低粘性ポリエーテルエーテルケトンの粘性及び力学的性質）
実施例３ｅ，３ａの６４：３６重量％の混合物のポリエーテルエーテルケトンを実施例７ａ−７ｅそれぞれにおいて、０、３、６、９および１２％の液晶高分子（ＬＣＰ）高分子化合物（Ｔｉｃｏｍａ  Ｔ１３０、融点３７０℃、ガラス含量３０％）と、総ガラス含量６０重量％を得るために追加のガラスファイバー（オウェンズ  コーニング  Ｄ１６５−１１Ｃ）とをＺＳＫ  ２５  ＷＬＥ  ツイン  スクリュー  エクストルーダで混合した。ＬＣＰ化合物は、混合前に予め１５０℃で１６時間乾燥した。追加のＬＣＰＴ１３０が押し出し成形機のトルクを減少させ、繊維の浸潤が改善するのが観察された。
【０１０７】
０、５、１０、および１５％のＬＣＰ  Ｔ１３０と総ガラス含量３０重量％を得るために追加のガラスファイバーを混合したヴィクトレックス１５０Ｐポリケトンで、比較試験を実施例７ｆ−７ｉをそれぞれ実施した。
【０１０８】
化合物の溶解粘度を３８０℃１０００ｓ−１で、メルト・フロー・インデックスを３８０℃、２．１６ｋｇで測定した。
実施例７ａ−７ｉの化合物を３５０−３６０℃の温度の容器、ノズル温度３６５℃、型温度１４５−１５５℃、保持圧力３０Ｂａｒ、および送り速度４５ｒｐｍを用いて標準的な試料片に射出成形し、力学的性質を測定した。結果は下の表に詳細に示す。
【０１０９】
【表３】
0005528697.tif 000011
【０１１０】
【表４】
0005528697.tif 000012
【０１１１】
比較的低濃度のＬＣＰのポリエーテルエーテルケトンと繊維の混合物への添加は、高濃度で充てんした複合物に調製と加工を可能にする混合物の驚くほど大幅な溶融粘度減少をもたらす。例えば、実施例７ａと７ｂを比較した場合、実質的に同濃度の繊維（約６０重量％）で比較的低濃度のＬＣＰ（約２重量％）を有する混合物の溶融粘度は４０％以上減少するのが認められる。実施例７ｆと７ｇを比較した場合、比較的溶融粘度が高い材料へのＬＣＰの添加は、１０％未満の溶融粘度の減少をもたらすのが認められる。
【０１１２】
また実施例７ｂと７ｇを比較した場合、ほぼ同じ溶融粘度を有する複合材料に混合することができるガラスファイバーの濃度に大きな違いがあり、比較的溶融粘度が低いポリエーテルエーテルケトンから成る混合物では約６０重量％だが、比較的溶融粘度が高いポリエーテルエーテルケトンからなる混合物では３０重量％未満であるのが認められる。
【０１１３】
更に、比較的溶融粘度が低いポリエーテルエーテルケトンを用いて作られた混合物の力学的性質は優良であることが認められる。
実施例７に述べられた方法と類似した処理で、実施例５および６に記載の比較的溶融粘度が低いポリエーテルケトンは、驚くほど好都合であることを示すこともできる。
【０１１４】
本発明は前述の実施態様の詳細に限定されない。本発明は本明細書（添付された任意の請求項、要約および図）に開示された特徴の任意の新規一つまたは任意の新規の組合せ、あるいは本明細書に開示された任意の方法もしくは工程の段階の任意の一つの新規または任意の新規の組合せに及ぶ。
【図面の簡単な説明】
【０１１５】
【図１】ＰＥＥＫにおける固有粘度と溶解粘度の比較を示すグラフ。
【図１】
0005528697.tif 000014